積層材接着に貝殻もしくは珊瑚を高温焼成した微粉末水酸化カルシウムを含有した抗菌消臭積層材。積層材接着に貝殻もしくは珊瑚を高温焼成した微粉末水酸化カルシウムに酸化亜鉛粉体粒子を含有した抗菌消臭積層材。積層素材の表材と裏材のクッション材ペフ材を対向する内側被着面に、主剤である合成樹脂系接着剤に抗菌消臭剤としての水酸化カルシウム微粉末を混合した接着剤を塗布して表材と裏材を接着してなる抗菌消臭積層材。積層素材の表材と裏材のクッション材ペフ材を対向する内側被着面に、主剤である合成樹脂系接着剤に抗菌消臭剤としての水酸化カルシウム微粉末と酸化亜鉛微粉末を混合体を配合した接着剤を塗布して表材と裏材を接着してなる抗菌消臭積層材。前記接着剤が、前記合成樹脂系接着剤の質量100に対して、前記水酸化カルシウム微粉末を5質量~25質量含有する請求項1記載の抗菌消臭積層材。前記接着剤が、前記合成樹脂系接着剤の質量100に対して、前記水酸化カルシウム微粉末を5質量~25質量含有する接着剤に、前記酸化亜鉛微粉末を混合体とし酸化亜鉛を前記質量100に対して5質量~30質量含有する請求項2記載の抗菌消臭積層材。前記表材が、熱可塑性樹脂、綿素材及び化学繊維、ポリエステル素材、天然ゴム素材、人工ゴム素材のいずれかから選択され、前記裏材がクッション材ペフ材からなる請求項1記載の抗菌消臭積層材。前記表材が、熱可塑性樹脂、綿素材及び化学繊維、ポリエステル素材、天然ゴム素材、人工ゴム素材のいずれかから選択され、前記裏材がクッション材ペフ材からなる請求項2記載の抗菌消臭積層材。前記主剤の、合成樹脂系接着剤の質量100に対して、前記水酸化カルシウム微粉末を5質量~30質量含有してなる抗菌消臭接着剤を用いた抗菌消臭履物。前記接着剤が、前記合成樹脂系接着剤の質量100に対して、前記水酸化カルシウム微粉末を5質量~25質量含有する接着剤に前記酸化亜鉛微粉末を混合体とし酸化亜鉛を前記質量100に対して5質量~30質量含有してなる抗菌消臭接着剤を用いた抗菌消臭履物。請求項1ないし9のいずれか1項に記載の抗菌消臭積層材及び抗菌消臭接着剤を使用してなる抗菌消臭履物。本発明が解決しようとする課題は、従来のこれらの課題を解決し、履物に対して好適に利用が可能であり、様々な環境下でも消臭抗菌効果が十分に発揮できる消臭抗菌積層材及び抗菌消臭接着剤を目的とし、安全性が高く安価に製造でき、長期にわたって高い抗菌消臭性能を維持することが出来、この消臭抗菌積層材及び抗菌消臭接着剤を使用して抗菌消臭履物、スリッパ、サンダル、運動靴、靴、ブーツ、ラバーブーツ長靴等を提供する。上記目的を達成する為、本発明は、積層素材の各、表材、裏材のそれぞれの対抗する内側被着面に、主材である合成樹脂系接着剤に抗菌消臭剤として水酸化カルシウム微粉末を混合してなる抗菌消臭接着剤を用いた抗菌消臭積層材。また、さらに抗菌消臭の耐水性を高める為に、水酸化カルシウム微粉末混合接着剤に酸化亜鉛微粉末を混合してなる抗菌消臭接着剤を塗布して、積層素材の各、表材、裏材を接着してなる抗菌消臭積層材を提供する前記積層素材の各、表材と裏材の内側被着面に、水酸化カルシウム微粉末が内部へ浸透するように加工を施してあることが望ましい。また、水酸化カルシウム微粉末及び酸化亜鉛微粉末の混合体が内部へ浸透するように加工を施してあることが望ましい。本発明に関しての積層材構造の説明として、本発明の積層材の母材、積層状の履物素材熱可塑性樹脂、綿素材及び化学繊維、ポリエステル素材、天然系ゴム、人工ゴムとクッション材ペフ材を水酸化カルシウム微粉末含有抗菌消臭接着剤にて結合させた積層材を用いて消臭抗菌履物を製造する事を特徴とし、特に耐水性を必要とする場合には水酸化カルシウム微粉末及び酸化亜鉛微粉末の混合体を接着剤に使用することを特徴とする。微粉末抗菌剤としての水酸化カルシウム微粉末を混合した合成樹脂系接着剤抗菌消臭接着剤、または、水酸化カルシウム微粉末及び酸化亜鉛微粉末の混合体を配合した合成樹脂系接着剤消臭抗菌接着剤で積層材の母材熱可塑性樹脂、綿素材及び化学繊維、ポリエステル素材、天然系ゴム、人工ゴムとクッション材ペフ材を接着して形成した抗菌消臭積層材は、従来のように抗菌剤を含浸処理しコーティングした積層材に比べ、安価であり、抗菌消臭効果を長期にわたり十分に安定して発揮することができ、さらに、水酸化カルシウムの作用により、抗菌消臭積層材の耐久性が向上する。また、さらに耐水性を必要とする場合には水酸化カルシウム微粉末及び酸化亜鉛微粉末の混合体を含有させた抗菌消臭接着剤を用いる。粉末抗菌剤が合成樹脂系接着剤に均一となるように混合されることにより、積層材全体に抗菌消臭性能をムラなく付与することができる。また、前記抗菌消臭接着剤及び抗菌消臭積層材で製作した抗菌消臭履物は、特に積層材の母材、積層状の履物素材熱可塑性樹脂、綿素材及び化学繊維、ポリエステル素材、天然系ゴム、人工ゴムの接着面に水酸化カルシウムが内部へ効率よく浸透する為、抗菌消臭効果を長期にわたり十分に安定して発揮する一方で、水酸化カルシウム及び酸化亜鉛が人体に対して直接接触することが無い為、人体への悪影響は極めて少なく安全性が高い。本発明につき、実施例を挙げて具体的に説明するが、本発明の技術的範囲がこれらによって限定される事を意図する物ではない。また、含有量は特に断らない限り含有対象に対する質量である。効果効能試験抗菌性試験、JISZ28015.2において本発明における抗菌消臭積層材水酸化カルシウム微粉末10配合の試験片と無加工試験片を用いて抗菌性試験をした評価を[表1]に記載する。供試菌は、黄色ブドウ球菌StphylococcusaureusNBRC12732、大腸菌EscherichiacoliNBRC3972を用いた。抗菌活性値は、基準値2をクリアし抗菌性能が顕著に表れた事を示す。ガス除去性能評価試験消臭加工繊維製品認証基準で定める方法社繊維評価技術協議会準用において抗菌消臭積層材水酸化カルシウム微粉末10配合の試験片を用いて行った評価を[表2]に記載する。試料ガスは、足の臭いの元であるイソ吉草酸ガスを用いた。2時間後のガスの減少率は92とガス除去性能は顕著に表れた事を示す。試作スリッパにおける消臭試験本発明における抗菌消臭積層材を用いた試作スリッパによる消臭試験を行った。本発明抗菌消臭積層材を左足用スリッパの踏み面に裁断縫製し、右足用は無加工とし比較実験を行った。なお、消臭効果は体感による比較とした。本発明抗菌消臭積層材を用いた左足用スリッパと無加工の右足用を室内にて素足による経時変化を行った。経時時間は、10日間80時間とし実施者は男性。経時変化は、次のような結果となった。初日8時間後、無加工右足用は、足の臭いが発生した。左足用は、スリッパの臭いがした。3日24時間後、無加工右足用は、足の臭いの度合いが増幅されている。左足用は、少し汚れは有るが、足の臭いは殆ど無い。5日40時間後、無加工右足用は、足の臭いの度合いがさらに増幅されている。左足用は、汚れは増えているが、異臭と言うほど足の臭いは無い。7日56時間後、素足による試験の為、双方のスリッパにかなりの湿度が感じられる。無加工右足用は、足の臭いの度合いがさらに増幅され異臭となっている。左足用は、汚れは増えているが、異臭と言うほどは、まだ足の臭いは無い。10日80時間後、素足による試験の為、双方のスリッパ共に湿度が増幅されている。無加工右足用は、足の臭いの度合いがさらに増幅され異臭となり近くの人にも臭いが確認出来る程になっている。また、スリッパ内側にカビが発生した。左足用は、汚れは増えているが、まだ足の臭いは僅かに確認できる程度でありカビの発生は無い。[表3]に記載する。